СПОСОБ ПОЛУЧЕНИЯ СТРОИТЕЛЬНОЙ СМЕСИ
METHOD OF OBTAINING A CONSTRUCTION MIXTURE

Изобретение относится к строительным материалам, в частности к получению строительной смеси. Известен способ получения строительной смеси из высокоосновных шлаков металлургического производства путем введения в шлаковый расплав кремнеземсодержащей добавки, перемешивания расплава и последующего его охлаждения (см. патент на изобретение СССР №1776253, С04В 5/00, опубл. 1992 г.).
Недостатком данного способа является более высокая теплопроводность получаемой строительной смеси, а также неравномерная прочность, вызванная повышенным неравномерным содержанием окислов железа, содержащихся в высокоосновных шлаках.
Наиболее близким аналогом является способ получения строительной смеси из металлургических шлаков (см. патент на изобретение №2111183, С04В 5/06, опубл. 1998 г.), включающий смешение жидких шлаков восстановительных процессов и сталеплавильных процессов, например, доменного и конверторного шлаков, охлаждение, гранулирование, измельчение.
Смешение жидких шлаков осуществляют при следующем соотношении компонентов, мас.%:
Доменный шлак
30-80
Конверторный шлак
0,1-7,5
Недостатком данного способа является низкая прочность получаемого материала и большие энергетические затраты на его производство.
Задача, решаемая настоящим изобретением, заключается в снижении энергетических затрат на производство строительной смеси и в повышении прочности получаемого материала из этой смеси.
Технический результат, обеспечивающий решение задачи, заключается в том, что при получении строительной смеси используют сталеплавильный и доменный шлак в жидком состоянии непосредственно после доменного и сталеплавильного процессов. Это позволяет использовать энергию расплавленных составляющих смеси при добавлении в нее оксида кремния для формирования прочного строительного материала.
Поставленная задача решается тем, что в известном способе получения строительной смеси путем смешивания доменного и сталеплавильного шлаков и оксида кремния, согласно изобретению, доменный и сталеплавильный шлаки вводят в жидком состоянии непосредственно после доменного и сталеплавильного процессов при следующем соотношении компонентов, %:
Доменный шлак
50-70
Сталеплавильный шлак
5-20
Оксид кремния
20-40
В заявляемом способе отличительные признаки, характеризующие получение строительной смеси путем смешивания доменного и сталеплавильного шлаков и оксида кремния, причем, доменный и сталеплавильный шлаки вводят в жидком состоянии непосредственно после доменного и сталеплавильного процессов, предназначены для создания нового технического эффекта, заключающегося в использовании энергии расплавленных составляющих смеси при добавлении в нее оксида кремния для формирования прочного строительного материала.
На основании вышеизложенного можно сделать вывод, что для специалиста заявляемый способ получения строительной смеси не следует явным образом из известного уровня техники, а следовательно, соответствует условию патентоспособности "изобретательский уровень".
Заявляемый способ получения строительной смеси осуществляется следующим образом.
В специальный агрегат с жидким доменным шлаком заливается жидкий сталеплавильный шлак и засыпается оксид кремния, а затем все перемешивается.
Данные, полученные при различном соотношении компонентов, представлены в таблице.
Использование данного способа получения строительной смеси позволяет снизить энергетические затраты на производство смеси и получать из нее высокопрочный строительный материал.
На основании вышеизложенного можно сделать вывод, что заявляемый способ работоспособен; устраняет недостатки, имеющие место в прототипе, и может быть использован при производстве строительной смеси, а следовательно, соответствует условию "промышленная применимость".